(57)【要約】【課題】容易に且つ確実に被防火物（フロートガラスなど）に防火性能を付与することが可能な防火フィルム及びこの防火フィルムを貼り付けてなる防火ガラス並びに被防火物への防火性能付与方法を提供する。【解決手段】被防火物の表面に貼り付けてこの被防火物に防火性能を付与するための防火フィルム１であって、樹脂系フィルム２に発泡性断熱層３を一体に積層して構成する。また、発泡性断熱層３を加熱により発泡する発泡性断熱材を含んで形成し、この発泡性断熱層３の被防火物の表面に貼り付ける一面３ａに剥離可能に剥離紙４を設けて構成する。【選択図】図１
2009023198.tif 000002
【特許請求の範囲】
【請求項１】
被防火物の表面に貼り付けて該被防火物に防火性能を付与するための防火フィルムであって、
樹脂系フィルムに発泡性断熱層を一体に積層してなることを特徴とする防火フィルム。
【請求項２】
請求項１記載の防火フィルムにおいて、
前記発泡性断熱層が、加熱により発泡する発泡性断熱材を含んで形成されており、該発泡性断熱層の前記被防火物の表面に貼り付ける一面に剥離可能に剥離紙が設けられていることを特徴とする防火フィルム。
【請求項３】
樹脂系フィルムに発泡性断熱層を一体に積層してなる防火フィルムを、ガラスの表面に貼り付けて構成されていることを特徴とする防火ガラス。
【請求項４】
被防火物の表面に、樹脂系フィルムに発泡性断熱層を一体に積層してなる防火フィルムを貼り付けて、前記被防火物に防火性能を付与することを特徴とする被防火物への防火性能付与方法。
【発明の詳細な説明】
【技術分野】
【０００１】
本発明は、ガラスなどの被防火物の表面に貼り付けて該被防火物に防火性能を付与するための防火フィルム及び該防火フィルムをガラスに貼り付けてなる防火ガラス並びに被防火物への防火性能付与方法に関する。
【背景技術】
【０００２】
従来、例えば一般住宅やオフィスビルなどの建物のガラス窓、ガラス扉、ガラス壁等には、フロートガラスが多用されている。しかしながら、このフロートガラスは、安価であるという大きな利点を有する反面、火災発生時に高温で加熱されると割れて脱落しやすく、火炎や煙を遮断して火災の拡大を抑制する効果が期待できないという欠点があった。
【０００３】
これに対し、建物のガラス窓、ガラス扉、ガラス壁等に、例えば網目状のワイヤをガラスの内部に埋設して形成し、火災時にひび割れが生じてもガラスがワイヤで保持されて脱落しないようにした網入りガラスや、例えば純粋な無水珪酸のみを成分として形成することで優れた耐熱性を備える耐熱強化ガラスを用いることが多くなっている。しかしながら、網入りガラスや耐熱強化ガラスにおいては、ガラスの脱落などを防止して火災の拡大を抑制することが可能である反面、フロートガラスに比べて非常に高価であり、さらに、火災時に放射熱がガラスを透過して火災側から非火災側に伝搬してしまい、延焼を発生させるおそれがあった。また、網入りガラスにおいては、通常使用時に、ガラスに埋設した網目状のワイヤが見えるため、空間の開放感や空間同士の連続感などの本来この種のガラスに期待される効果が損なわれるという問題があった。
【０００４】
一方、隣り合う一対のガラスの間に珪酸ソーダなどの透明の発泡性断熱材を介装し、複層ガラス化して構成した防火ガラスがある（例えば、特許文献１、特許文献２、特許文献３参照）。この防火ガラスにおいては、火災時に高温で加熱されると発泡性断熱材が発泡して遮炎性を発揮するため、特に非火災側のガラスが割れることを防止でき、火災の拡大を抑制することが可能になる。また、透明の発泡性断熱材が発泡するとともに不透明に変化することで、火災側から非火災側に放射熱が伝搬することを防止でき、非火災側に延焼が発生することがなく確実に火災の拡大を防止することが可能になる。
【特許文献１】特開昭５７−１８３３３８号公報
【特許文献２】特開昭５８−４５１４１号公報
【特許文献３】特開平３−４０９４４号公報
【発明の開示】
【発明が解決しようとする課題】
【０００５】
しかしながら、上記従来の防火ガラスにおいては、複数のガラスと、隣り合うガラスの間に介装する発泡性断熱材とを備えて構成されているため、例えばその厚さが二十数ミリと大きくなり、数ミリオーダーの単層のフロートガラスに換えて用いることが困難であった。
【０００６】
また、フロートガラスをガラス窓、ガラス扉、ガラス壁などに用いている既存の建物に耐火性能（防火性能）を付与する場合には、既存のフロートガラスを全て防火ガラスに交換せざるを得ず、従来の防火ガラスが高価であることから経済的な負担が大きくなってしまう。このため、既存のフロートガラス（被防火物）に防火性能を付与して、経済的に建物の耐火性能を向上させる手法が強く望まれていた。
【０００７】
本発明は、上記事情に鑑み、容易に且つ確実に被防火物（フロートガラスなど）に防火性能を付与することが可能な防火フィルム及びこの防火フィルムを貼り付けてなる防火ガラス並びに被防火物への防火性能付与方法を提供することを目的とする。
【課題を解決するための手段】
【０００８】
上記の目的を達するために、この発明は以下の手段を提供している。
【０００９】
本発明の防火フィルムは、被防火物の表面に貼り付けて該被防火物に防火性能を付与するための防火フィルムであって、樹脂系フィルムに発泡性断熱層を一体に積層してなることを特徴とする。
【００１０】
この発明においては、樹脂系フィルムに例えば珪酸ソーダなどの発泡性断熱材を含む発泡性断熱層が一体に積層されているため、この防火フィルムを被防火物の表面に貼り付けることにより、被防火物に防火性能を付与することが可能になる。そして、この防火フィルムを例えば建物の既存のフロートガラスの片面あるいは両面（被防火物の表面）に貼り付けることによって、火災時にフロートガラスが割れて脱落することを防止でき、火災の拡大を抑制することが可能になる。また、火災時の加熱によって発泡性断熱層が発泡して放射熱と煙を遮断することが可能になるため、非火災側に延焼が発生することも確実に防止できる。
【００１１】
また、本発明の防火フィルムにおいては、前記発泡性断熱層が、加熱により発泡する発泡性断熱材を含んで形成されており、該発泡性断熱層の前記被防火物の表面に貼り付ける一面に剥離可能に剥離紙が設けられていることが望ましい。
【００１２】
この発明においては、被防火物への貼り付け時に、剥離紙を剥がして発泡性断熱層の一面を被防火物の表面に貼り付けるという簡便な操作で確実に被防火物に防火性能を付与することが可能になる。
【００１３】
本発明の防火ガラスは、樹脂系フィルムに発泡性断熱層を一体に積層してなる防火フィルムを、ガラスの表面に貼り付けて構成されていることを特徴とする。
【００１４】
この発明においては、フロートガラスなどのガラスの表面（片面あるいは両面）に防火フィルムを一体に貼り付けることによって、確実に防火性能に優れた防火ガラスを形成することが可能になる。
【００１５】
本発明の被防火物への防火性能付与方法は、被防火物の表面に、樹脂系フィルムに発泡性断熱層を一体に積層してなる防火フィルムを貼り付けて、前記被防火物に防火性能を付与することを特徴とする。
【００１６】
この発明においては、樹脂系フィルムに発泡性断熱層を一体に積層して防火フィルムが構成されているため、この防火フィルムを被防火物に貼り付けることで確実に被防火物に防火性能を付与することが可能になる。そして、この防火フィルムを例えば建物の既存のフロートガラスの片面あるいは両面（被防火物の表面）に貼り付けることによって、火災時にフロートガラスが割れて脱落することを防止でき、火災の拡大を抑制することが可能になる。また、火災時の加熱によって発泡性断熱層が発泡して放射熱と煙を遮断することが可能になるため、非火災側に延焼が発生することも確実に防止できる。
【発明の効果】
【００１７】
本発明の防火フィルム及び被防火物への防火性能付与方法によれば、防火フィルムを貼り付けるという簡便な操作によって、確実に被防火物に防火性能を付与することが可能になる。これにより、既存の建物に耐火性能（防火性能）を付与する場合においても、従来の高価な防火ガラスに交換することなく、既存のフロートガラスなどに防火フィルムを貼り付けることで防火性能を付与することが可能であり、経済的な負担を大幅に軽減することが可能になる。
【００１８】
また、本発明の防火ガラスによれば、フロートガラスなどのガラスの表面（片面あるいは両面）に防火フィルムを一体に貼り付けることによって、防火性能に優れた防火ガラスを安価で形成することが可能になる。これにより、既存の建物に耐火性能（防火性能）を付与するために、既存のフロートガラスを防火ガラスに交換するような場合においても、経済的な負担を大幅に軽減することが可能になる。
【発明を実施するための最良の形態】
【００１９】
以下、図１から図３を参照し、本発明の一実施形態に係る防火フィルム及び防火ガラス並びに被防火物への防火性能付与方法について説明する。本実施形態は、例えば一般住宅やオフィスビルなどの建物のガラス窓、ガラス扉、ガラス壁等に多用されるフロートガラス（被防火物）に対し、容易に且つ確実に防火性能を付与することが可能な防火フィルム及びこの防火フィルムを貼り付けた防火ガラス並びにガラスへの防火性能付与方法に関するものである。
【００２０】
本実施形態の防火フィルム１は、図１に示すように、樹脂系フィルム２に発泡性断熱層３を一体に積層し、この発泡性断熱層３の一面３ａに剥離可能に剥離紙４が設けられて構成されている。
【００２１】
樹脂系フィルム２は、透明（あるいは色付き）のフィルムシートであり、例えばポリカーボネート、ポリエステル、ポリプロピレン、ポリアミド、ポリイミド、ポリエーテルイミドなどを用いて形成されている。また、本実施形態の樹脂系フィルム２は、フロートガラスへの貼り付け時の作業性が悪くならない程度の厚さ、すなわち防火フィルム１の柔軟性を損なうことがないように例えば数十〜数百μｍ程度の厚さで形成されている。さらに、この樹脂系フィルム２は、１００℃前後の温度で加熱されると溶融するものとされている。
【００２２】
一方、発泡性断熱層３は、透明の珪酸ソーダ（発泡性断熱材）を含んで構成され、１ｍｍ程度の厚さで形成されている。そして、この発泡性断熱層３は、１００℃前後の温度で加熱されと珪酸ソーダが発泡して断熱性を発揮し、このとき、透明の珪酸ソーダが発泡するとともに不透明に変化する。なお、発泡性断熱層３の厚さは、所望の断熱性（防火性能、耐火性能）を発揮できる範囲で適宜決められればよい。
【００２３】
上記のように構成した本実施形態の防火フィルム１は、図２に示すように、発泡性断熱層３の一面３ａに貼り付けられた剥離紙４を剥がし、この発泡性断熱層３の一面３ａを、建物のガラス窓、ガラス扉、ガラス壁などの既存のガラス（フロートガラス、被防火物）Ｇの表面Ｇ１、Ｇ２に貼り付けるという簡便な操作で、既存のガラスＧの表面Ｇ１、Ｇ２を被覆するように取り付けられる（被防火物への防火性能付与方法）。また、このとき、外面側に配された樹脂系フィルム２によって発泡性断熱層３が保護され、発泡性断熱層３が好適な保水状態で保持される。これにより、発泡性断熱層３は、発泡性断熱材による発泡性能が長期にわたって確実に維持される。すなわち、樹脂系フィルム２によって発泡性断熱層３が機能劣化を生じることがないように保護される。なお、図２では、既存のガラスＧの両面Ｇ１、Ｇ２にそれぞれ防火フィルム１を貼り付けているが、本実施形態の防火フィルム１は、既存のガラスＧの一方の表面（片面）Ｇ１に貼り付けるようにしてもよい。
【００２４】
そして、例えば建物に火災が発生した場合には、ガラスＧよりも先に火災側の防火フィルム１が加熱され、この火災側の防火フィルム１は、１００℃前後の温度に達するとともに樹脂系フィルム２が溶融し、この１００℃前後の加熱によって発泡性断熱層３が発泡しその厚さを増大させて遮炎性および癒着性（防火性能）を発揮しはじめる。このとき、発泡性断熱層３が発泡しはじめる１００℃前後の温度の加熱によって樹脂系フィルム２が溶融するため、発泡性断熱層３の発泡に支障をきたすことがなく、確実に発泡性断熱層３の発泡で遮炎性および癒着性が発揮される。そして、火災側から８００℃近い高温で加熱された場合においても、発泡した発泡性断熱層３により熱が遮断され、火災に伴ってガラスＧに破損が生じることが抑制される。この一方で、８００℃近い高温で長時間継続的に加熱された場合には、ガラスＧにひび割れが生じるおそれがあるが、ガラスＧの表面Ｇ１に発泡性断熱層３が癒着し、且つその発泡によって発泡性断熱層３がひび割れに入り込むことによって、ガラスＧの脱落が確実に防止される。これにより、火炎や煙が確実に遮断され、非火災側に火災が拡大することが抑制される。また、このとき、発泡性断熱層３が発泡とともに透明から不透明に変化することによって放射熱と煙も遮断され、非火災側に延焼が生じることも防止される。
【００２５】
よって、既存のガラスＧの表面Ｇ１、Ｇ２に本実施形態の防火フィルム１を貼り付けるという簡便な方法で、容易に且つ確実に防火性能が付与され、火災時のガラスＧの破損を防止して確実に火災の拡大が抑制される。
【００２６】
ここで、図３は、本実施形態の防火フィルム１を、厚さが６ｍｍのガラス（フロートガラス）Ｇに貼り付け、ＪＩＳ  Ａ  １３０４「建築構造部部分の耐火試験方法」に準拠してその防火性能を評価した結果を示している。図３において、Ｃａｓｅ１は、発泡性断熱層３の厚さを０．８ｍｍとした防火フィルム１をガラスＧの両面Ｇ１、Ｇ２にそれぞれ貼り付けた試験体（防火ガラス）、Ｃａｓｅ２〜４は、発泡性断熱層３の厚さをそれぞれ２．０ｍｍ、１．２ｍｍ、０．８ｍｍとした防火フィルム１を、それぞれガラスＧの片面Ｇ１に貼り付けた試験体（防火ガラス）に対する試験結果を示している。なお、この試験では、ＪＩＳ  Ａ  １３０４の標準加熱曲線によって各試験体を加熱し、加熱開始からガラスＧに脱落が生じるまでの経過時間を測定し評価を行っている。
【００２７】
そして、図３に示すように、発泡性断熱層３の厚さが０．８ｍｍの防火フィルム１を両面Ｇ１、Ｇ２に貼り付けたＣａｓｅ１及び発泡性断熱層３の厚さが２．０ｍｍの防火フィルム１を片面Ｇ１に貼り付けたＣａｓｅ２では、８００℃を超える高温で加熱される経過時間２５分までガラスＧの脱落が生じないことが確認された。また、発泡性断熱層３の厚さが１．２ｍｍ、０．８ｍｍの防火フィルム１を片面Ｇ１に貼り付けたＣａｓｅ３及びＣａｓｅ４においても、８００℃近い高温で加熱される経過時間２０分までガラスＧの脱落が生じないことが確認された。よって、このような試験に基づいて、本実施形態の防火フィルム１をガラスＧの表面Ｇ１、Ｇ２に貼り付けることで、大幅にガラスＧの防火性能を向上できることが実証されている。
【００２８】
したがって、本実施形態の防火フィルム１及びガラス（被防火物）Ｇへの防火性能付与方法においては、樹脂系フィルム２に発泡性断熱層３を一体に積層してなる防火フィルム１を建物の既存のフロートガラスＧの表面Ｇ１、Ｇ２に貼り付けることによって、火災時にフロートガラスＧが割れて脱落することを防止でき、容易に且つ確実に火災の拡大を抑制することが可能になる。また、火災時の加熱によって発泡性断熱層３が発泡して放射熱と煙を遮断することが可能になるため、非火災側に延焼が発生することもより確実に防止できる。
【００２９】
また、このとき、発泡性断熱層３が、加熱により発泡する発泡性断熱材を含んで形成され、発泡性断熱層３の一面３ａに剥離可能に剥離紙４が設けられていることによって、貼り付け時に、剥離紙４を剥がして発泡性断熱層３の一面３ａを貼り付けるという簡便な操作で、確実にフロートガラスＧに防火性能を付与することが可能になる。
【００３０】
これにより、既存の建物に耐火性能（防火性能）を付与する場合においても、従来の高価な防火ガラスに交換することなく、既存のフロートガラスＧに防火フィルム１を貼り付けることで防火性能を付与することが可能になるため、経済的な負担を大幅に軽減することが可能になる。
【００３１】
また、フロートガラスＧに防火フィルム１を貼り付けることによって防火ガラスを形成することができ、このとき、防火フィルム１がフロートガラスＧの数分の一程度の安価な珪酸ソーダ（発泡性断熱材）と樹脂系フィルム２で構成されているため、低コストで防火ガラスを形成することが可能になる。
【００３２】
さらに、防火フィルム１が透明であるため、従来の網入りガラスのようにガラスに埋設した網目状のワイヤが見えてしまい、建物のガラス窓、ガラス扉、ガラス壁等に求められる空間の開放感や空間同士の連続感などを損なうようなこともなく、好適にフロートガラスＧに防火性能を付与することが可能になる。
【００３３】
また、このような防火フィルム１は、フロートガラスＧの表面Ｇ１、Ｇ２を被覆するように貼り付けられることで、火災時の防火性能のみならず、地震発生時などフロートガラスＧが割れた場合に、このフロートガラスＧの飛散を防止する効果をも発揮する。
【００３４】
以上、本発明に係る防火フィルム及びこの防火フィルムを貼り付けてなる防火ガラス並びに被防火物への防火性能付与方法の実施形態について説明したが、本発明は上記の一実施形態に限定されるものではなく、その趣旨を逸脱しない範囲で適宜変更可能である。例えば、本実施形態では、建物の既存のガラスＧに防火フィルム１を貼り付けて、この既存のガラスＧに防火性能を付与するものとしたが、フロートガラスＧに防火フィルム１を貼り付けて個別に防火ガラスを形成し、この防火ガラスを建物の既存のガラスＧと交換して建物に耐火性能を付与するようにしてもよい。この場合には、安価なフロートガラスＧに防火フィルム１を貼り付けるという簡便な操作で防火性能に優れた防火ガラスを形成することができるため、建物の既存のガラスＧを防火ガラスに交換して建物に耐火性能を付与するようにした場合においても、やはり経済的な負担を大幅に軽減することが可能である。
【００３５】
また、本実施形態では、防火フィルム１を貼り付けて防火性能を付与する被防火物がフロートガラスＧであるものとしたが、本発明に係る防火フィルム１及び被防火物への防火性能付与方法は、フロートガラスＧ以外の被防火物に貼り付けて、この被防火物に防火性能を付与してもよい。さらに、本発明に係る防火ガラスは、フロートガラスＧ以外のガラスに防火フィルム１を貼り付けて構成されてもよい。
【００３６】
また、本実施形態では、防火フィルム１の発泡性断熱層３が発泡性断熱材を含んで形成され、この発泡性断熱層３の一面３ａに剥離紙４が設けられているものとしたが、本発明の防火フィルムは、必ずしも剥離紙４を備えていなくてもよく、発泡性断熱層３の一面３ａあるいは被防火物の表面に接着剤を塗布して貼り付けてもよい。さらに、本実施形態では、発泡性断熱層３の発泡性断熱材が珪酸ソーダであるものとして説明を行ったが、加熱により発泡し断熱性を発揮することが可能であれば、他の発泡性断熱材であってもよい。
【図面の簡単な説明】
【００３７】
【図１】本発明の一実施形態に係る防火フィルムを示す図である。
【図２】本発明の一実施形態に係る防火フィルムを貼り付けてなる防火ガラスを示す図である。
【図３】本発明の一実施形態に係る防火フィルムの防火性能を評価した試験結果を示す図である。
【符号の説明】
【００３８】
１    防火フィルム
２    樹脂系フィルム
３    発泡性断熱層
３ａ  一面
４    剥離紙
Ｇ    フロートガラス（被防火物）
Ｇ１  表面
Ｇ２  表面
【図１】
2009023198.tif 000003
【図２】
2009023198.tif 000004
【図３】
2009023198.tif 000005